下記の重合体A~Cの混合物をトルエンに溶解し、該トルエン溶液の6.25倍の体積のアセトンに滴下し、可溶分として重合体Cを取り出すことを特徴とする抽出方法。重合体A:オレフィン-芳香族ビニル化合物-芳香族ポリエン共重合体芳香族ビニル化合物含有量27モル、芳香族ポリエン含有量001モル、残分がオレフィン含有量重合体B:アニオン重合により、重合体Aに芳香族ビニル化合物ポリマー鎖を導入した共重合体芳香族ビニル化合物含有量30~40モル重合体C:アニオン重合性ビニル化合物モノマーからなる重合体解決しようとする問題点は、重合体B中の重合体Cの含有量を詳細に把握することができない点である。本発明は、重合体A~Cの混合物中から重合体Cを抽出することを特徴とする。重合体A~Cの混合物中の重合体Cの含有量を詳細に把握することができる。重合体A~Cの混合物中の重合体Cの含有量を詳細に把握する目的を、トルエンおよびアセトンを用いて、重合体Cを抽出することで実現した。[重合例1]配位重合工程として、配位重合触媒にメチルアミノキサンを用いて、シクロヘキサン中でエチレンモノマー、スチレンモノマーおよびジビニルベンゼンの共重合を行い、エチレン-スチレン-ジビニルベンゼン共重合体スチレン含有量27モル、ジビニルベンゼン含有量001モル、残分がエチレン含有量を合成し、次にアニオン重合工程として、このエチレン-スチレン-ジビニルベンゼン共重合体とスチレンモノマーの存在下、重合開始剤であるnブチルリチウムを用いてアニオン重合した後、得られた重合液の脱気押出を実施し、重合体A~Cの混合物1を用いて、シクロヘキサン中でエチレンモノマー、スチレンモノマーおよびジビニルベンゼンの共重合を行い、エチレン-スチレン-ジビニルベンゼン共重合体スチレン含有量27モル、ジビニルベンゼン含有量001モル、残分がエチレン含有量を合成し、次にアニオン重合工程として、このエチレン-スチレン-ジビニルベンゼン共重合体とスチレンモノマーの存在下、重合開始剤であるnブチルリチウムを用いてアニオン重合した後、得られた重合液中の脱気押出を実施し、重合体A~Cの混合物2スチレン含有量30モルを得た。[重合例3]配位重合工程として、配位重合触媒にメチルアミノキサンを用いて、シクロヘキサン中でエチレンモノマー、スチレンモノマーおよびジビニルベンゼンの共重合を行い、エチレン-スチレン-ジビニルベンゼン共重合体スチレン含有量27モル、ジビニルベンゼン含有量001モル、残分がエチレン含有量を合成し、次にアニオン重合工程として、このエチレン-スチレン-ジビニルベンゼン共重合体とスチレンモノマーの存在下、重合開始剤であるnブチルリチウムを用いてアニオン重合した後、得られた重合液中の脱気押出を実施し、重合体A~Cの混合物3スチレン含有量41モルを得た。[重合例4]配位重合工程として、配位触媒にメチルアミノキサンを用いて、シクロヘキサン中でエチレンモノマー、スチレンモノマーおよびジビニルベンゼンの共重合を行い、エチレン-スチレン-ジビニルベンゼン共重合体スチレン含有量27モル、ジビニルベンゼン含有量001モル、残分がエチレン含有量を合成し、次にアニオン重合工程として、このエチレン-スチレン-ジビニルベンゼン共重合体とスチレンモノマーの存在下、重合開始剤であるnブチルリチウムを用いてアニオン重合した後、得られた重合液中の脱気押出を実施し、重合体A~Cの混合物4スチレン含有量27モルを得た。[実施例1]重合例1で得られた混合物1をトルエンに12時間浸漬し、溶解させた後、このトルエン溶液をアセトンに滴下し、可溶分として重合体C1を抽出した。可溶分として重合体C1、不溶分として重合体B1を回収し、乾燥した後、可溶分と不溶分の回収量を求めた。重合例1で得られた混合物1、実施例1で得られた不溶分および可溶分の液体クロマトグラフィー、カラム:Shodex社製GPCKF2005、流量:3mlminを測定し、重合体Cの有無を確認した。重合例1で得られた混合物1の測定結果を図1、実施例1で得られた不溶分の測定結果を図2、可溶分の測定結果を図3に示す。重合例1で得られた混合物1の測定結果で確認された保持時間42~48分の重合体Cに由来するピークは、実施例1で得られた不溶分の測定結果では確認されず、実施例1で得られた可溶分の測定結果で確認された。重合例1で得られた混合物1の測定結果で確認された保持時間22~48分の重合体B1に由来するピークは、実施例1で得られた可溶分の測定結果では確認されず、実施例1で得られた不溶分の測定結果で確認された。[実施例2]重合例2で得られた混合物2をトルエンに12時間浸漬し、溶解させた後、このトルエン溶液をアセトンに滴下し、可溶分として重合体C2を抽出した。可溶分として重合体C2、不溶分として重合体B2を回収し、乾燥した後、可溶分と不溶分の回収量を求めた。重合例2で得られた混合物2、実施例2で得られた不溶分および可溶分の液体クロマトグラフィーを測定し、重合体C2の有無を確認した。その結果、実施例1と同様、保持時間42~48分の重合体C2に由来するピークは、不溶分の測定結果では確認されず、可溶分の測定結果で確認された。[比較例1]重合例1で得られた混合物1について、メチルエチルケトンおよびアセトンの混合溶媒300mLによるソックスレー抽出を行い、可溶分と不溶分に分離し、乾燥した後、可溶分および不溶分の回収量を求めた。さらに実施例1と同様、得られた不溶分、可溶分の液体クロマトグラフィーを測定し、重合体C1の有無を確認した結果、不溶分の測定結果で保持時間42~48分に重合体C1に由来するピークが確認された。[比較例2]重合例1で得られた混合物1について、トルエンおよびアセトンの混合溶媒300mLによるソックスレー抽出を行い、可溶分と不溶分に分離し、乾燥した後、可溶分および不溶分の回収量を求めた。さらに実施例1と同様、得られた不溶分、可溶分の液体クロマトグラフィーを測定し、重合体C1の有無を確認した結果、不溶分の測定結果で保持時間42~48分の重合体C1に由来するピークが確認された。[比較例3]重合例3で得られた混合物3をトルエンに12時間浸漬し、溶解させた後、このトルエン溶液をアセトンに滴下し、可溶分として重合体C3を抽出した。可溶分として重合体C3、不溶分として重合体B3を回収し、乾燥した後、可溶分と不溶分の回収量を求めた。重合例3で得られた混合物3、比較例3で得られた不溶分および可溶分の液体クロマトグラフィーを測定し、実施例1と同様、重合体C3の有無を確認した。その結果、可溶分の測定結果で保持時間42~48分の重合体C3に由来するピークおよび保持時間22~48分の重合体A3に由来するピーク確認された。[比較例4]重合例4で得られた混合物4をトルエンに12時間浸漬し、溶解させた後、このトルエン溶液をアセトンに滴下し、可溶分として重合体C4を抽出した。可溶分と不溶分を回収し、乾燥した後、可溶分と不溶分の回収量を求めた。重合例4で得られた混合物4、比較例4で得られた不溶分および可溶分の液体クロマトグラフィーを測定し、実施例1と同様、重合体C4の有無を確認した。その結果、不溶分の測定結果で保持時間42~48分の重合体C4に由来するピークが確認された。実施例1~2および比較例1~4で得られた可溶分および不溶分の回収量を表1に示す。また、液体クロマトグラフィーの測定結果を用いて、混合物から重合体Cのみが抽出できているかを判断した。抽出状態は、重合体Cが不溶分では確認されず、可溶分で確認され、かつ重合体Bが可溶分で確認されず、不溶分で確認された場合を○で、重合体Cが不溶分で確認された場合を×で、重合体Cおよび重合体Bが可溶分で確認された場合を△で評価した。抽出状態の評価結果は、回収量と同様、表1に示す。